Brevet FR2496535A1 — publié le 19820625

Support pour abrasif appliqués et produits abrasifs appli quels obtenus à partir de ce support. La présente invention concerne d'une façon générale les abrasifs appliqués. Elle se rapporte plus spécialement à de nouveaux supports destinés à la fabrication des produits abrasifs appliqués et aux abrasifs appliqués obtenus à partir de tels supports. I1 est connu de réaliser des supports d'abrasifs ai pliqués à partir de toiles écrues qui reçoivent un apprêt foz mé de façon classique par des colles animales comme la colle de peau, des matières amylacées et/ou des colles artificSell Ces toiles sont souvent des toiles à armure satin ou serge, bien qu'elles puissent présenter d'autres types d'armures. Selon la destination des abrasifs appliqués résultants, les support s doivent présenter certaines caractéristiques mécaniques, notamment en ce qui concerne leur faible allongement dans le sens d'application des efforts lors du travail. Ceci est le cas en particulier pour les bandes abrasives. On a utilisé depuis longtemps, pour la fabrication de supports pour abrasifs appliqués, des fils de coton. On a ensuite substitué en partie à ceux-ci, dans la trame ou dans la chaine, des fils ayant une ténacité élevée tout en permet. tant l'apprêtage du support par les méthodes classiques utilJ sant en tout ou partie des préparations à base aqueuse. Ainsi on a utilisé à cet effet des fils dits fils polynosiques, COI me décrit dans le brevet français 1 505 536 déposé le 3 Noves bre lui66. Le but de l'invention est de réaliser un nouveau support d'abrasifs appliqués à haute ténacité et à faible allongement, utilisable notamment pour la fabrication de bandes abrasives. Il est connu d'utiliser dans certains domaines tecr niques des fils synthétiques constitués par le formal de l'a cool polyvinylique dans lequel certains groupes OH restent libres. De tels fils sont commercialisés par exemple sous le nom de "Kuralon" (marque déposée). On sait que le nKuralon" possède un module d'élasticité élevé, une grande ténacité, uz faible retreint à la chaleur et un faible allongement sous l'effet d'une charge. Cette matière existe sur le marché sous différentes formes, notamment en fibres courtes, en fils discontinus ou en fils continus monofilaments ou multlfilaments. il est connu de tirer parotides propriétés de cette matière dans diverses industries, notamment pour la fabrication de grosses toiles, de treillis, de cordages, de filets, etc. On sait également que cette matière présente une faculté d'adhé- rence sur le caoutchouc et, compte tenu de cette propriété, elle a été utilisée également comme matière de renforcement par exemple pour les pneumatiques, les tuyaux, les bandes transporteuses, etc... Les recherches effectuées par la Société Demanderesse ont permis de constater que certains fils synthétiques obtenus à partir d'alcool polyvinylique, notamment le "Kuralon" présentent également, de façon en soi imprévisible, une bonne affinité pour les préparations adhésives à base aqueuse. fir de tels milieux aqueux sont utilisés de façon classique dans la technique de préparation des supports d'abrasifs appliqués. L'invention tire parti de la caractéristique ainsi constatée, et elle est matérialisée sous l'un de ses aspects dans un support pour produits abrasifs appliqués constitué par un support tissé dans lequel les fils de trame et/ou les fils de channe du tissu sont formés au moins en partie par des fils obtenus à partir d'alcool polyvinylique, et plus spécialement de "Kuralonn. La chaine ou la trame de ce tissu peut, selon le cas, etre constituée en totalité ou en partie par du coton ordinaire, qui est la matière habituellement utilisée pour la réalisation des supports tissés connus, ou par une autre matière. Suivant un mode de réalisation préférentiel de l'invention, la trame et/ou la chaine du support tissé sont cons tituées au moins en partie par la matière dénommée "Kuralon Type 1225n, qui est un fil de "Kuralon" multifilaments de 1000 deniers, ayant une ténacité de 7,4 g/denier, et un allongement de 9%. Suivant une partitularité, la contexture du support tissé renfermant des fils de "Kuralonfl formant les fils de trame ou de channe est, de façon connue, aussi serrée que possible pour éviter le glissement et la déformation du tissu, et l'armure est judicieusement une armure "satin" ou "sergé", afin d'augmenter la résistance à la déformation et la compacité du tissu. Le poids des fils dans la direction choisie est au moins égal à 60 g/m2 et le poids total du tissu est de préférence égal ou supérieur à 200 g/m2. Cette caractéristique est en opposition avec les contextures de renforcement connues de la Société Demanderesse et utilisant du "Kuralon", étant donné que dans de telles applications le "Kuralon" sert principalement à améliorer la résistance mécanique du renforcement par ses propriétés de ténacité. Dans l'application nouvelle faisant l'objet de l'invention, les fils de "Kuralon" représentent un constituant principal du support d'abrasifs appliqués et, sur le plan mécaniquc, on tire parti à la fois de la haute ténacité de ce matériau et de son faible allongement en charge dans la direction désirée pour le produit en fonction du travail envisagé, cette caractéristique de faible allongement étant particulièrement importante dans le cas, notamment, de bandes abrasives, dans le sens longitudinal des bandes, et le fil de "Kuralon" inte venant alors pour conférer aux bandes ou autres produits les caractéristiques mécaniques requises, notamment en ce qui concerne ce faible allongement. Il va de soi que ces fils de "Kuralon" peuvent for mer, comme indiqué précédemment, la totalité ou seulement un partie de la trame ou bien la totalité ou une partie de la chaise, selon les caractéristiques désirées. Mais on pourrai encore, sans s'écarter de l'invention, fabriquer un support pour produits abrasifs appliqués dans lequel à la fois la trame et la channe seraient constituées en totalité ou en partie par des fils de "Kuralon", bien que cette double utilisation ne réponde pas, normalement, aux conditions de r4- sistance à l'allongement unidirectionnelle devant être satis faites pour la réalisation d'un support satisfaisant pour produits abrasifs appliqués utilisés sous forme de bandes. Du fait de la caractéristique d'affinité des fils de "Kuralon", en particulier des fils de "Kuralon Type 1225" correspondant à un mode de mise en oeuvre préférentiel de l'invention, pour les milieux aqueux, telle qu'elle a été constatée par la Société Demanderesse, l'utilisation de fils de "Kuralon" pour la réalisation de supports tissés pour produits abrasifs appliqués présente l'avantage de permettre un enduisage aisé selon les méthodes d'apprêt couramment utilisées pour les supports tissés ën coton par exemple, selon lesquelles on emploie des colles animales comme la colle de peau, des matières amylacées, et/ou des colles artificielles etc...Cette bonne affinité des fils de "Kuralon" pour les milieux aqueux permet d'obtenir un apprêtage approprié du support tissé, la toile apprêtée pouvant ensuite recevoir sans difficulté, également en tirant parti de cette affinité, les couches d'encollage permettant la fabrication des produits abrasifs appliqués proprement dits. Suivant une autre particularité encore, on tire également parti de cette affinité des fils de "Kuralon" pour les milieux aqueux pour réaliser des supports "combinés" constitués par une toile dont la trame et/ou la chaste sont formées en partie ou en totalité par des fils de nKuralon" et par une feuille de papier, le contrecollage de la toile sur le papier pouvant, du fait de ladite affinité, être réalisé avec des colles animales ou de type analogue en milieu aqueux, par des techniques classiques dans ce domaine. L'invention concerne encore, selon un autre de ses aspects et à titre de produits industriels nouveaux, les produits abrasifs appliqués, notamment sous forme de bandes, comportant un support tissé dont la trame et/ou la channe sont formées au moins en partie par des fils obtenus à partir d'alcool polyvinylique, plus spécialement de "Kuralon". On donnera ci-après, à titre non limitatif, des exemples de réalisation de supports tissés suivant l'invention et de produits abrasifs appliqués comportant de tels supports renfermant des fils de "Kuralon". On comparera également, dans ces exemples, les caractéristiques de supports et de produits semi-finis et finis obtenus à partir de ceux-ci avec des produits correspondants réalisés en utilisant, au lieu de fils de "Kuralon", selon un type de fabrication analogue, des fils synthétiques polynosiques dont l'application a été décrite dans le brevet français n" 1 505 536 sus-visé. Exemple 1 La toile écrue utilisée pour former le support sui vant l'invention est un satin 4/1 comportant une chaine en coton formée de 37 fils Nm 28 et une trame formée de fils de Kuralon Type 1225 renfermant 16 fils de 1000 deniers Nm 9. Le tissage d'une telle toile est réalisée de la manière clas sique. Le poids de la toile est de 360 g/m2. A partir de cette toile, l'enduisage effectué pour la finition du support est réalisé par les méthodes d'apprit couramment utilisées pour les tissus 100% coton et pour les toiles renfermant des fils polynosiques selon le brevet susvisé. On encolle les deux faces du tissu avec des produits du type colle de peau et matières amylacées, à raison de 60 g/m2 en poids à sec. Les caractéristiques de résistance et d'allongemen sous différentes forces et à la rupture pour la trame de la toile écrue et de la toile apprêtée sont indiquées dans le tableau ci-après, par comparaison avec un support fabriqué à partir de fils de coton et de fils polynosiques BX de contexture comparable. Pour l'obtention d'un produit abrasif semi-fini, o dépose sur la toile apprêtée une couche de résine phénolique à base aqueuse additionnée de charge. Cet adhésif, qui est d'un emploi courant pour la fixation des grains abrasifs, est durci par un traitement thermique du type habituellement utilisé dans la technique des abrasifs appliqués. Le poids à sec de résine est de 250 g/m2. Dans ce cas encore, on a comme paré dans le tableau ci-après les résistances et l'allongement dans le sens de la trame du produit semi-fini obtenu avec les caractéristiques correspondantes d'un produit semifini fabriqué à partir de fils polynosiques BX selon la technique connue. ( Voir tableau page suivante ). TABLEAU I : : Fils polynosiques : Fils de Kuralon BX : Type 1225 : Ecru : Satin 4/1 : Satin 4/1 : Nature : Chaine coton 38 : Channe coton : : fils Nm 28 : 37 fils Nm 28 : : Trame BX : Trame Kuralon : : 20 fils/840 d : 16 fils/1000 d : : Nm 10,7 : Nm 9 : Psids : Poids : g/m 340 g/m : Caractéristiques : Trame Résistance 424 daN/S cm 329 DaN/S cm : % allongement : sous 100 daN 4,6 i 1 : 200 daN 6,4 4 rupture 11,3 8,2 z z : Toile apprêtée Caractéristiques Trame : Résistance : 292 daN/S cm : 405 daN/S cm s X allongement t : sous 100 daN : 7,4 . 3,9 200 daN 10,2 7,9 z : rupture 12,3 13,2 s : Produit abrasif : avec liant : avec liant : semi-fini : phénolique : phénolique : Résistance : 177 daN/S cm : 424 daN/S cm % allongement : sous 100 daN : 5,3 : 2,3 200 daN* . 6,9 rupture 9,4 13,8 * Non mesuré Exemple 2 On part d'une toile écrue d'un type analogue au précédent formée par un satin 4/1 comportant ici encore une channe en coton formée de 37 fils Nm 28 et une trame formée de fils de Kuralon Type 1225 renfermant toutefois dans ce cas 20 fils 1000 d. Le tissage est ici encore effectué de façon classique. On apprête la toile de la même manière que précédemment, avec de la colle de peau et des matières amylacées, mais avec un poids d'apprêt de 70 g/m2. On effectue le contrecollage de cette toile apprêtée sur un papier de 200 g/m2, en utilisant également de la colle de peau. On obtient ainsi un support "combiné" toile/papier. A partir de cette combinaison, on fabrique un produit abrasif appliqué fini en appliquant d'abord une premib- re couche d'encollage avec une résine phénolique modifiée pas un solvant lourd et contenant de l'eau. La seconde couche d'encollage est constituée par une résine phénolique à base aqueuse. Ces deux couches renferment également des charges inertes. Le grain déposé est du carbure de silicium de grosseur P40, i raison de 550 g/m2. Les opérations de fixation du grain abrasif pour l'obtention du produit fini s'effectuent de la manière habituelle. On a indiqué dans le tableau ci-après les caractéristiques de résistance à l'allongement sous différentes forces et à la rupture dans le sens de la trame de la toile écrue, de la combinaison formée par la toile apprêtée et le papier, et du produit fini, par comparaison avec des produitE correspondants réalisés en utilisant pour former la trame des fils polynosiques BX selon le brevet sus-visé. ( Voir tableau page suivante ). TABLEAU II z :1 Fils polynosiques : Fils de Kuralon : BX : Type 1225 : : Ecru : Satin 4/1 : Satin 4/1 : Nature : Chaîne coton 38 : Chaîne coton 37 fils : : fils Nm 28 : Nm 28 Trame BX 20 fils/ : Trame Kuralon : 840 d : 20 fils/1000 d : : Poids : 370 g/m : 388 g/m2 : Caractéristiques : Trame : Résistance : 424 daN/5 cm : 538 daN/S cm % allongement : sous 100 daN 4,6 : 1 . 200 daN : 6,4 . 3 : rupture : 11,3 : 8,9 : Combinaison : Toile apprêtée/ : : Papier Caractéristiques : Trame? : Résistance : 347 daN/5 cm : 530 daN/S cm % allongement sous 100 daN 2,5 . 1,25 : 200 daN : 7,5 : 6 rupture : 12,2 14,5 : Produit abrasif : fini P 40 . résistance 350 daN/S cm 530 daN/5 cm : X allongement sous 100 daN : 2,1 . 1,53 : 200 daN : 7,3 5,6 rupture 12,8 . 15 On voit que la caractéristique d'affinité pour les milieux aqueux des fils de "Kuralon" constatée par la Société Demanderesse permet d'obtenir, sans apporter de modifications aux techniques classiques, des supports d'abra sifs appliqués ainsi que des produits abrasifs appliqués de qualité supérieure. Les produits finis peuvent être utilisés en particulier sous forme de bandes sectionnelles, les sections étant découpées selon une direction faisant un angle inférieur à 45- avec la direction de la trame du tissu constituant le support. Il résulte des tableaux qui précèdent, ce qui a été confirmé par les essais effectués, que l'allongement des produits abrasifs appliqués, constitués notamment par des bandes, sous l'effet des charges ou efforts généralement appliqués est très faible. Des modifications peuvent être apportées au mode de réalisation décrit, dans le domaine des équivalences techniques, sans s'écarter de l'invention. REVENDICATIONS 1. - Support pour abrasifs appliqués constitué par un support tissé, caractérisé en ce que les fils de trame et/ ou les fils de chaine sont formés au moins en partie par des fils obtenus à partir d'alcool polyvinylique. 2.- Support pour abrasifs appliqués suivant la revendication 1, caractérisé en ce que ces fils sont des fils de "Kuralon" (Marque déposée). 3.- Support pour abrasifs appliqués suivant la revendication 2, caractérisé en ce que ces fils sont des fils de "Kuralon Type 1225". 4. - Support pour abrasifs appliqués suivant l'une quelconque des revendications précédentes, caractérisé en ce que la channe ou la trame du tissu est, selon le cas, constituée par du coton du type utilisé de façon classique pour la fabrication des abrasifs appliqués. 5. Support pour abrasifs appliqués suivant l'une quelconque des revendications 1 à 3, caractérisé en ce que lorsque la trame ou la channe du tissu formant le support est constituée seulement en partie par des fils du type spécifié, le reste des fils est formé par des fils de coton du type utilisé de façon classique pour la fabrication des supports pour abrasifs appliqués. 6.- Support pour abrasifs appliqués suivant l'une quelconque des revendications précédentes, caractérisé en ce que sa contexture est aussi serrée que possible, d'une manière en soi connue, afin d'éviter le glissement et la déformation du tissu. 7.- Support pour abrasifs appliqués suivant l'une quelconque des revendications précédentes, caractérisé en ce que le poids des fils, dans la direction des fils obtenus d partir d'alcool polyvinylique, est au moins égal à 60 g/m2, et le poids total du tissu est de préférence égal ou supérieur à 200 g/m2. 8.- Support pour abrasifs appliqués suivant l'une quelconque des revendications 1 à 6, caractérisé en ce qu'il est constitué par une toile écrue ayant reçue un apprêt à base de colles animales, notamment de colle de peau, de matières amylacées, et/ou de colles artificielles. 9.- Support pour abrasifs appliqués, caractérisé en ce qu'il est constitué par la combinaison d'une toilesupport suivant lune quelconque des revendications précédentes et d'un papier, ces deux constituants étant réunis par contrecollage. 10.- Produits abrasifs appliqués, notamment sous forme de bandes, caractérisés en ce qu'ils comportent un support tissé suivant l'une quelconque des revendications précédentes.